(57)【要約】【課題】濡れ広がり性が向上し、さらに、信頼性、加工性に優れた樹脂組成物、この樹脂組成物を使用したやに入りはんだ、フラックスコートハンダ及び液状フラックスを提供する。【解決手段】樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含む。【選択図】無し【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、
ロジンを３０ｗｔ％以上９９ｗｔ％以下含む
ことを特徴とする樹脂組成物。
【請求項２】
さらに有機酸を０ｗｔ％以上４ｗｔ％以下含む
ことを特徴とする請求項１に記載の樹脂組成物。
【請求項３】
さらにアミンを０ｗｔ％以上２ｗｔ％以下含む
ことを特徴とする請求項１または請求項２に記載の樹脂組成物。
【請求項４】
さらに有機ハロゲン化合物を０ｗｔ％以上５ｗｔ％以下含む
ことを特徴とする請求項１〜請求項３の何れか１項に記載の樹脂組成物。
【請求項５】
さらにアミンハロゲン化水素酸塩を０ｗｔ％以上１ｗｔ％以下含む
ことを特徴とする請求項１〜請求項４の何れか１項に記載の樹脂組成物。
【請求項６】
さらに溶剤を０ｗｔ％以上１３ｗｔ％以下含む
ことを特徴とする請求項１〜請求項５の何れか１項に記載の樹脂組成物。
【請求項７】
さらに消泡剤を０ｗｔ％以上３ｗｔ％以下含む
ことを特徴とする請求項１〜請求項６の何れか１項に記載の樹脂組成物。
【請求項８】
さらにシリコーンオイルを０ｗｔ％以上５ｗｔ％以下含む
ことを特徴とする請求項１〜請求項７の何れか１項に記載の樹脂組成物。
【請求項９】
さらに有機リン化合物を０ｗｔ％以上１０ｗｔ％以下含む
ことを特徴とする請求項１〜請求項８の何れか１項に記載の樹脂組成物。
【請求項１０】
さらに他の樹脂を０ｗｔ％以上４０ｗｔ％以下含む
ことを特徴とする請求項１〜請求項９の何れか１項に記載の樹脂組成物。
【請求項１１】
請求項１〜請求項１０の何れか１項に記載の樹脂組成物が線状のはんだに充填された
ことを特徴とするやに入りはんだ。
【請求項１２】
請求項１〜請求項１０の何れか１項に記載の樹脂組成物ではんだを被覆した
ことを特徴とするフラックスコートはんだ。
【請求項１３】
請求項１〜請求項１０の何れか１項に記載の樹脂組成物と溶剤からなる
ことを特徴とする液状フラックス。
【発明の詳細な説明】
【技術分野】
【０００１】
本発明は、樹脂組成物、この樹脂組成物を用いたやに入りはんだ、フラックスコートはんだ及び液状フラックスに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
従来のフラックスでは、金属酸化物を化学的に除去する活性剤としてジカルボン酸等の有機酸が使用されてきた。例えば、フラックス中の活性剤として、ダイマー酸を使用する技術が提案されている（例えば、特許文献１参照）。
【０００４】
特許文献１は、やに入りはんだで使用されることを想定したフラックスである。やに入りはんだは、線状のはんだにフラックスが充填されたものである。やに入りはんだで使用されるフラックスは、加工性の面で固形、または、高粘度の様態であることが求められる。なお、固形、高粘度のフラックスを樹脂組成物とも称す。
【先行技術文献】
【特許文献】
【０００５】
【特許文献１】特開２０１７−１１３７７６号公報
【発明の概要】
【発明が解決しようとする課題】
【０００６】
ダイマー酸は、モノカルボン酸を２量体化させたジカルボン酸であり、様々なモノカルボン酸が存在するため、その炭素数、不飽和度(２重結合の数)、構造によって大きく性質が異なる。これにより、例えば同じ炭素数であっても、不飽和度の違いによってダイマー酸構造は全く異なるものとなる。
【０００７】
また、同じフラックスとはんだ材料の組み合わせ、例えば、やに入りはんだであっても、熱履歴の違いによってはんだ付け後の仕上がり、例えば濡れ広がり性等が全く違う場合がある。さらに、フラックスの配合において同量の有機酸添加でも信頼性、例えば金属の腐食性に影響する水溶液比抵抗等も大きく変化し得る。そのため、どのような熱履歴でも安定して仕上がりのよいはんだ付けが求められ、その信頼性も高いものが理想である。さらには良好な加工性が要求されることも当然である。
【０００８】
本発明は、このような課題を解決するためなされたもので、濡れ広がり性が向上し、さらに、信頼性、加工性に優れた樹脂組成物、この樹脂組成物を使用したやに入りはんだ、フラックスコートハンダ及び液状フラックスを提供することを目的とする。
【課題を解決するための手段】
【０００９】
オレイン酸とリノール酸の反応物であるダイマー酸、及びその水添物、オレイン酸とリノール酸の反応物であるトリマー酸、及びその水添物は、耐熱性があり、はんだが良好にぬれ広がることを見出した。
【００１０】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含む樹脂組成物である。
【００１１】
本発明では、さらに有機酸を０ｗｔ％以上４ｗｔ％以下、アミンを０ｗｔ％以上２ｗｔ％以下、有機ハロゲン化合物を０ｗｔ％以上５ｗｔ％以下、アミンハロゲン化水素酸塩を０ｗｔ％以上１ｗｔ％以下含んでも良い。さらに溶剤を０ｗｔ％以上１３ｗｔ％以下含んでも良い。さらに消泡剤を０ｗｔ％以上３ｗｔ％以下、シリコーンオイルを０ｗｔ％以上５ｗｔ％以下、有機リン化合物を０ｗｔ％以上１０ｗｔ％以下含んでも良い。さらに他の樹脂を０ｗｔ％以上４０ｗｔ％以下含んでも良い。
【００１２】
また、本発明は、上述した樹脂組成物が線状のはんだに充填されたやに入りはんだ、上述した樹脂組成物ではんだを被覆したフラックスコートはんだ、上述した樹脂組成物と溶剤からなる液状フラックスである。
【発明の効果】
【００１３】
本発明では、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含むことで、はんだの良好な濡れ広がりを示す。また、水溶液比抵抗を保ち、信頼性を向上させることができる。さらに、加工性が良好となる。
【発明を実施するための形態】
【００１４】
＜本実施の形態の樹脂組成物の一例＞
本実施の形態の樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含む。
【００１５】
本実施の形態のダイマー酸は、オレイン酸とリノール酸の反応物で、炭素数が３６の２量体である。また、本実施の形態のトリマー酸は、オレイン酸とリノール酸の反応物で、炭素数が５４の３量体である。オレイン酸とリノール酸の反応物である本実施の形態のダイマー酸及びトリマー酸は、はんだ付けで想定される温度域での耐熱性を有し、はんだ付け時に活性剤として機能する。
【００１６】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の量が少ないと、金属酸化物を化学的に除去する活性が不足する。
【００１７】
一方、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の量が多いと、常温時の樹脂組成物が液体となる。常温時に液体である樹脂組成物は、やに入りはんだで使用する用途には不適格となる場合がある。
【００１８】
そこで、本実施の形態の樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下含む。
【００１９】
本実施の形態の樹脂組成物は、ロジンを３０ｗｔ％以上９９ｗｔ％以下含む。さらに他の樹脂を０ｗｔ％以上４０ｗｔ％以下含んでも良い。また、本実施の形態の樹脂組成物は、活性剤として、さらに他の有機酸を０ｗｔ％以上４ｗｔ％以下、アミンを０ｗｔ％以上２ｗｔ％以下、有機ハロゲン化合物を０ｗｔ％以上５ｗｔ％以下、アミンハロゲン化水素酸塩を０ｗｔ％以上１ｗｔ％以下含む。
【００２０】
本実施の形態の樹脂組成物は、さらに溶剤を０ｗｔ％以上１３ｗｔ％以下含む。また、本実施の形態の樹脂組成物は、添加剤として、さらに消泡剤を０ｗｔ％以上３ｗｔ％以下、シリコーンオイルを０ｗｔ％以上５ｗｔ％、有機リン化合物を０ｗｔ％以上１０ｗｔ％以下含む。なお、添加剤として他の溶剤、界面活性剤、酸化防止剤の１種以上を含んでも良い。
【００２１】
ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられ、これらの１種または２種以上を使用することができる。
【００２２】
本実施の形態のはんだ付け用フラックスは、ロジンに加えてさらに他の樹脂を含んでも良く、他の樹脂としては、テルペン樹脂、変性テルペン樹脂、テルペンフェノール樹脂、変性テルペンフェノール樹脂、スチレン樹脂、変性スチレン樹脂、キシレン樹脂、変性キシレン樹脂、ポリエチレン、ポリプロピレン、ポリ酢酸ビニル、ポリビニルアルコール、ポリエチレンポリプロピレン共重合物、及びポリエチレンポリ酢酸ビニル共重合物から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。なお、他の樹脂の量は４０ｗｔ％以下であることが好ましく、より好ましくは２５ｗｔ％以下である。
【００２３】
他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００２４】
また、他の有機酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００２５】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール等が挙げられる。
【００２６】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、テトラブロモフタル酸、ブロモコハク酸等が挙げられる。また、有機クロロ化合物であるクロロアルカン、塩素化脂肪酸エステル、ヘット酸、ヘット酸無水物等が挙げられる。さらに有機フルオロ化合物であるフッ素系界面活性剤、パーフルオロアルキル基を有する界面活性剤、ポリテトラフルオロエチレン等が挙げられる。
【００２７】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００２８】
溶剤としては、水、エステル系溶剤、アルコール系溶剤、グリコールエーテル系溶剤、テルピネオール類等が挙げられる。エステル系溶剤としては、脂肪酸アルキル、ステアリン酸ブチル、ステアリン酸２−エチルヘキシル、ステアリン酸イソトリデシル、オレイン酸メチル、オレイン酸イソブチル、ヤシ脂肪酸メチル、ラウリン酸メチル、ミリスチン酸イソプロピル、パルミチン酸イソプロピル、パルミチン酸２−エチルヘキシル、ミリスチン酸オクチルドデシル等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル等が挙げられる。
【００２９】
消泡剤としては、アクリルポリマー、アクリルポリマー、ビニルエーテルポリマー、ブタジエンポリマー等が挙げられる。
【００３０】
シリコーンオイルとしては、ジメチルシリコーンオイル、環状シリコーンオイル、メチルフェニルシリコーンオイル、メチルハイドロジェンシリコーンオイル、高級脂肪酸変性シリコーンオイル、アルキル変性シリコーンオイル、アルキル・アラルキル変性シリコーンオイル、アミノ変性シリコーンオイル、エポキシ変性シリコーンオイル、ポリエーテル変性シリコーンオイル、アルキル・ポリエーテル変性シリコーンオイル、カルビノール変性シリコーンオイル等が挙げられる。
【００３１】
有機リン化合物としては、メチルアシッドホスフェイト、エチルアシッドホスフェイト、イソプロピルアシッドホスフェイト、モノブチルアシッドホスフェイト、ブチルアシッドホスフェイト、ジブチルアシッドホスフェイト、ブトキシエチルアシッドホスフェイト、２−エチルへキシルアシッドホスフェイト、ビス（２−エチルへキシル）ホスフェイト、モノイソデシルアシッドホスフェイト、イソデシルアシッドホスフェイト、ラウリルアシッドホスフェイト、イソトリデシルアシッドホスフェイト、ステアリルアシッドホスフェイト、オレイルアシッドホスフェイト、牛脂ホスフェイト、ヤシ油ホスフェイト、イソステアリルアシッドホスフェイト、アルキルアシッドホスフェイト、テトラコシルアシッドホスフェイト、エチレングリコールアシッドホスフェイト、２−ヒドロキシエチルメタクリレートアシッドホスフェイト、ジブチルピロホスフェイトアシッドホスフェイト、２−エチルヘキシルホスホン酸モノ−２−エチルヘキシル、アルキル(アルキル)ホスホネート等が挙げられる。
【００３２】
＜本実施の形態のやに入りはんだの構成例＞
本実施の形態のやに入りはんだは、上述した樹脂組成物が充填された線状のはんだである。やに入りはんだに使用される樹脂組成物は、はんだを線状に加工する工程で流れ出さないように常温で固形であること、あるいは流れ出さないような所定の高粘度であることが求められる。なお、やに入りはんだで使用される場合に樹脂組成物に求められる粘度は、例えば３５００Ｐａ・ｓ以上である。
【００３３】
はんだは、Ｐｂを含まないことが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加した合金で構成される。
【００３４】
＜本実施の形態のフラックスコートはんだの構成例＞
本実施の形態のフラックスコートはんだは、上述した樹脂組成物で被覆されたはんだである。はんだは、ボールと称す球状、カラム、ペレット等と称す円柱等の柱状の形状である。はんだを被覆した状態の樹脂組成物は、常温でははんだの表面に付着した固形である。
【００３５】
はんだは、Ｐｂを含まないことが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加した合金で構成される。
【００３６】
＜本実施の形態の液状フラックスの構成例＞
本実施の形態の液状フラックスは、上述した樹脂組成物を溶剤で希釈したものであり、液体の様態で使用する用途に適用される。液状フラックスは、フラックスの全量を１００とした場合、樹脂組成物を１ｗｔ％以上２５ｗｔ％以下、溶剤を７５ｗｔ％以上９９ｗｔ％含む。液状フラックスで使用される溶剤は、イソプロピルアルコールであることが好ましい。
【００３７】
＜本実施の形態の樹脂組成物、やに入りはんだ、フラックスコートはんだ、及び液状フラックスの作用効果例＞
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含む樹脂組成物は、常温で固形または所定の粘性を持つ様態となる。また、はんだの融点を超える温度までの加熱でロジンの粘性が低下して流れ、かつ、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の揮発が抑制されて金属酸化物に対する活性を持つ。
【００３８】
これにより、本実施の形態の樹脂組成物は、やに入りはんだ、フラックスコートはんだに使用して、金属酸化物を除去するための必要な高い活性を得ることができる。また、本実施の形態の樹脂組成物は、溶剤で希釈すれば、液体で使用する用途に適用して、金属酸化物を除去するための必要な高い活性を得ることができる。
【実施例】
【００３９】
以下の表１、表２に示す組成で実施例と比較例の樹脂組成物を調合し、はんだの濡れ広がり性、水溶液比抵抗、加工性について検証した。なお、表１、表２における組成率は、樹脂組成物の全量を１００とした場合のｗｔ（重量）％である。
【００４０】
＜はんだの濡れ広がり性の評価＞
（１）検証方法
はんだの濡れ広がり性の評価は、実施例、比較例の樹脂組成物を使用したやに入りはんだを試料として用意した。はんだは、Ｓｎ−３Ａｇ−０．５Ｃｕと表記される組成であり、Ａｇを３．０ｗｔ％、Ｃｕを０．５ｗｔ％含み、残部がＳｎである。やに入りはんだの直径はφ０．８ｍｍ、やに入りはんだの全量を１００とした場合、はんだが９７ｗｔ％、樹脂組成物が３ｗｔ％である。このやに入りハンダを使用し、ＪＩＳ  ３１９７  ８．３．１．１に準拠して濡れ広がり率を算出した。
【００４１】
（２）判定基準
〇：濡れ広がり率が７０％以上であった
×：濡れ広がり率が７０％未満であった
【００４２】
＜水溶液比抵抗の評価＞
（１）検証方法
水溶液比抵抗の評価は、実施例、比較例の樹脂組成物をイソプロピルアルコールで希釈して液状の試料とした。試料の全量を１００とした場合、樹脂組成物が２５ｗｔ％、イソプロピルアルコールが７５ｗｔ％である。各試料を用いて、ＪＩＳ  ３１９７  ８．１．１に準拠して水溶液比抵抗を測定した。
【００４３】
ここで、水溶液比抵抗が低いということは、樹脂組成物中のイオン性物質の量が多いことを示す。樹脂組成物を使用したやに入りはんだ等で金属を接合した場合、樹脂組成物が接合箇所に残渣として残る。この残渣中のイオン性物質の量が多いと、吸湿性が高くなり、接合された金属の腐食につながることで信頼性が低下する。よって、水溶液比抵抗が高いことが要求される。
【００４４】
（２）判定基準
〇：水溶液比抵抗が５００Ωｍ以上であった
×：水溶液比抵抗が５００Ωｍ未満であった
【００４５】
＜加工性の評価＞
（１）検証方法
実施例、比較例の樹脂組成物を試料とし、２５℃における状態を観察して、固形及び液体のいずれであるかを判定した。
【００４６】
（２）判定基準
〇：２５℃における状態が固形あった
×：２５℃における状態が液体であった
【００４７】
＜総合評価＞
〇：濡れ広がり評価、水溶液比抵抗評価及び加工性評価の何れも〇であった
×：濡れ広がり評価、水溶液比抵抗評価及び加工性評価の何れか、または全てが×であった
【００４８】
【表１】
2019123811.tif 000002
【００４９】
【表２】
2019123811.tif 000003
【００５０】
オレイン酸とリノール酸の反応物であるダイマー酸を、本発明で規定される範囲内で１０ｗｔ％含み、残部がロジンである実施例１では、濡れ広がり率が７０％以上で、はんだの濡れ広がりに対して十分な効果が得られた。また、水溶液比抵抗が５００Ωｍ以上で、水溶液比抵抗が高く保たれ、金属の腐食を抑制することによる信頼性の向上に対して十分な効果が得られた。さらに、２５℃での状態が固形で、やに入りはんだを製造する際の加工性に対して十分な効果が得られた。なお、ロジンとしては、天然ロジン、重合ロジン、水添ロジン、水添重合ロジン、酸変性ロジン、水添酸変性ロジン、ロジンエステルから選択された１種を本発明で規定される範囲内で使用しても、２種以上の合計を本発明で規定される範囲内で使用しても、はんだの濡れ広がり、信頼性の向上、加工性に対して十分な効果が得られた。
【００５１】
オレイン酸とリノール酸の反応物であるダイマー酸を、本発明で規定される範囲内で量を減らして１ｗｔ％含み、残部がロジンである実施例２でも、はんだの濡れ広がりに対して十分な効果が得られた。また、水溶液比抵抗が高く保たれ信頼性の向上に対して十分な効果が得られた。さらに、加工性に対して十分な効果が得られた。
【００５２】
オレイン酸とリノール酸の反応物であるダイマー酸を、本発明で規定される範囲内で減らして３ｗｔ％含み、さらに有機酸としてアジピン酸を本発明で規定される範囲内で３ｗｔ％含み、残部がロジンである実施例３でも、はんだの濡れ広がりに対して十分な効果が得られた。また、水溶液比抵抗が高く保たれ信頼性の向上に対して十分な効果が得られた。さらに、加工性に対して十分な効果が得られた。
【００５３】
オレイン酸とリノール酸の反応物であるダイマー酸を、本発明で規定される範囲内で増やして２５ｗｔ％含み、残部がロジンである実施例４でも、はんだの濡れ広がりに対して十分な効果が得られた。また、水溶液比抵抗が高く保たれ信頼性の向上に対して十分な効果が得られた。さらに、加工性に対して十分な効果が得られた。
【００５４】
オレイン酸とリノール酸の反応物であるダイマー酸に水素を添加した水添ダイマー酸を、本発明で規定される範囲内で１０ｗｔ％含み、残部がロジンである実施例５でも、はんだの濡れ広がりに対して十分な効果が得られた。また、水溶液比抵抗が高く保たれ信頼性の向上に対して十分な効果が得られた。さらに、加工性に対して十分な効果が得られた。
【００５５】
オレイン酸とリノール酸の反応物であるトリマー酸を、本発明で規定される範囲内で１０ｗｔ％含み、残部がロジンである実施例６でも、はんだの濡れ広がりに対して十分な効果が得られた。また、水溶液比抵抗が高く保たれ信頼性の向上に対して十分な効果が得られた。さらに、加工性に対して十分な効果が得られた。
【００５６】
オレイン酸とリノール酸の反応物であるトリマー酸に水素を添加した水添トリマー酸を、本発明で規定される範囲内で１０ｗｔ％含み、残部がロジンである実施例７でも、はんだの濡れ広がりに対して十分な効果が得られた。また、水溶液比抵抗が高く保たれ信頼性の向上に対して十分な効果が得られた。さらに、加工性に対して十分な効果が得られた。
【００５７】
オレイン酸とリノール酸の反応物であるダイマー酸を５ｗｔ％、オレイン酸とリノール酸の反応物であるトリマー酸を５ｗｔ％含み、オレイン酸とリノール酸の反応物であるダイマー酸と、オレイン酸とリノール酸の反応物であるトリマー酸との合計が本発明で規定される範囲内であり、残部がロジンである実施例８でも、はんだの濡れ広がりに対して十分な効果が得られた。また、水溶液比抵抗が高く保たれ信頼性の向上に対して十分な効果が得られた。さらに、加工性に対して十分な効果が得られた。
【００５８】
オレイン酸とリノール酸の反応物であるダイマー酸に水素を添加した水添ダイマー酸を５ｗｔ％、オレイン酸とリノール酸の反応物であるトリマー酸に水素を添加した水添トリマー酸を５ｗｔ％含み、オレイン酸とリノール酸の反応物であるダイマー酸に水素を添加した水添ダイマー酸と、オレイン酸とリノール酸の反応物であるトリマー酸に水素を添加した水添トリマー酸との合計が本発明で規定される範囲内であり、残部がロジンである実施例９でも、はんだの濡れ広がりに対して十分な効果が得られた。また、水溶液比抵抗が高く保たれ信頼性の向上に対して十分な効果が得られた。さらに、加工性に対して十分な効果が得られた。
【００５９】
オレイン酸とリノール酸の反応物であるダイマー酸を、本発明で規定される範囲内で５ｗｔ％含み、さらに有機酸としてグルタル酸を本発明で規定される範囲内で１ｗｔ％含み、残部がロジンである実施例１０でも、はんだの濡れ広がりに対して十分な効果が得られた。また、水溶液比抵抗が高く保たれ信頼性の向上に対して十分な効果が得られた。さらに、加工性に対して十分な効果が得られた。
【００６０】
オレイン酸とリノール酸の反応物であるダイマー酸を、本発明で規定される範囲内で３ｗｔ％含み、さらに有機酸としてスベリン酸を本発明で規定される範囲内で４ｗｔ％含み、残部がロジンである実施例１１でも、はんだの濡れ広がりに対して十分な効果が得られた。また、水溶液比抵抗が高く保たれ信頼性の向上に対して十分な効果が得られた。さらに、加工性に対して十分な効果が得られた。
【００６１】
オレイン酸とリノール酸の反応物であるダイマー酸を、本発明で規定される範囲内で３ｗｔ％含み、さらに有機酸としてステアリン酸を本発明で規定される範囲内で４ｗｔ％含み、残部がロジンである実施例１２でも、はんだの濡れ広がりに対して十分な効果が得られた。また、水溶液比抵抗が高く保たれ信頼性の向上に対して十分な効果が得られた。さらに、加工性に対して十分な効果が得られた。
【００６２】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらにアミンとして２−ウンデシルイミダゾールを本発明で規定される範囲内で２ｗｔ％含み、残部がロジンである実施例１３でも、はんだの濡れ広がりに対して十分な効果が得られた。また、水溶液比抵抗が高く保たれ信頼性の向上に対して十分な効果が得られた。さらに、加工性に対して十分な効果が得られた。
【００６３】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらにアミンハロゲン化水素酸塩としてＮ，Ｎ−ジエチルアニリン・ＨＢｒ塩を本発明で規定される範囲内で１ｗｔ％含み、残部がロジンである実施例１４でも、はんだの濡れ広がりに対して十分な効果が得られた。また、水溶液比抵抗が高く保たれ信頼性の向上に対して十分な効果が得られた。さらに、加工性に対して十分な効果が得られた。
【００６４】
オレイン酸とリノール酸の反応物であるダイマー酸を、本発明で規定される範囲内で３ｗｔ％含み、さらに有機酸としてスベリン酸を本発明で規定される範囲内で３ｗｔ％含み、さらに有機ハロゲン化合物としてトリアリルイソシアヌレート６臭化物を本発明で規定される範囲内で５ｗｔ％含み、残部がロジンである実施例１５でも、はんだの濡れ広がりに対して十分な効果が得られた。また、水溶液比抵抗が高く保たれ信頼性の向上に対して十分な効果が得られた。さらに、加工性に対して十分な効果が得られた。
【００６５】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらに溶剤としてステアリン酸ブチルを本発明で規定される範囲内で１３ｗｔ％含み、残部がロジンである実施例１６でも、はんだの濡れ広がりに対して十分な効果が得られた。また、水溶液比抵抗が高く保たれ信頼性の向上に対して十分な効果が得られた。さらに、加工性に対して十分な効果が得られた。
【００６６】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらに消泡剤としてアクリルポリマーを本発明で規定される範囲内で３ｗｔ％含み、残部がロジンである実施例１７でも、はんだの濡れ広がりに対して十分な効果が得られた。また、水溶液比抵抗が高く保たれ信頼性の向上に対して十分な効果が得られた。さらに、加工性に対して十分な効果が得られた。
【００６７】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらにシリコーンオイルとしてジメチルシリコーンオイルを本発明で規定される範囲内で５ｗｔ％含み、残部がロジンである実施例１８でも、はんだの濡れ広がりに対して十分な効果が得られた。また、水溶液比抵抗が高く保たれ信頼性の向上に対して十分な効果が得られた。さらに、加工性に対して十分な効果が得られた。
【００６８】
オレイン酸とリノール酸の反応物であるダイマー酸を、本発明で規定される範囲内で３ｗｔ％含み、さらに有機酸としてアジピン酸を本発明で規定される範囲内で３ｗｔ％含み、さらに有機リン化合物としてイソデシルアシッドホスフェイトを本発明で規定される範囲内で１０ｗｔ％含み、残部がロジンである実施例１９でも、はんだの濡れ広がりに対して十分な効果が得られた。また、水溶液比抵抗が高く保たれ信頼性の向上に対して十分な効果が得られた。さらに、加工性に対して十分な効果が得られた。
【００６９】
オレイン酸とリノール酸の反応物であるダイマー酸を、本発明で規定される範囲内で４０ｗｔ％含み、他の樹脂としてポリエチレンポリ酢酸ビニル共重合物を本発明で規定される範囲内で２５ｗｔ％含み、さらに有機酸としてアジピン酸を本発明で規定される範囲内で３ｗｔ％含み、残部がロジンである実施例２０でも、はんだの濡れ広がりに対して十分な効果が得られた。また、水溶液比抵抗が高く保たれ信頼性の向上に対して十分な効果が得られた。さらに、加工性に対して十分な効果が得られた。
【００７０】
これに対し、オレイン酸とリノール酸の反応物であるダイマー酸を含む場合でも、オレイン酸とリノール酸の反応物であるダイマー酸を、本発明で規定される範囲を下回る０．１ｗｔ％含み、残部がロジンである比較例１では、信頼性の向上に対する効果、加工性に対する効果は得られたが、濡れ広がり率が７０％未満で、はんだの濡れ広がりに対して十分な効果が得られなかった。
【００７１】
オレイン酸とリノール酸の反応物であるダイマー酸を含む場合でも、オレイン酸とリノール酸の反応物であるダイマー酸を、本発明で規定される範囲を超えて５０ｗｔ％含み、残部がロジンである比較例２では、はんだの濡れ性に対する効果、信頼性の向上に対する効果は得られたが、２５℃での状態が液体であり、やに入りはんだを製造する際の加工性に対して十分な効果が得られなかった。
【００７２】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてアジピン酸を本発明で規定される範囲を超えて１０ｗｔ％含み、残部がロジンである比較例３では、はんだの濡れ性に対する効果、加工性に対する効果は得られたが、水溶液比抵抗が低下し、信頼性に対して十分な効果が得られなかった。
【００７３】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてスベリン酸を５ｗｔ％、グルタル酸を５ｗｔ％含み、他の有機酸の合計が本発明で規定される範囲を超え、残部がロジンである比較例４でも、はんだの濡れ性に対する効果、加工性に対する効果は得られたが、信頼性に対して十分な効果が得られなかった。
【００７４】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を５ｗｔ％、ステアリン酸を５ｗｔ％含み、他の有機酸の合計が本発明で規定される範囲を超え、残部がロジンである比較例５でも、はんだの濡れ性に対する効果、加工性に対する効果は得られたが、信頼性に対して十分な効果が得られなかった。
【００７５】
以上のことから、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含む樹脂組成物、この樹脂組成物を使用したやに入りはんだ、フラックスコートはんだ及びこの樹脂組成物を溶剤で希釈した液状フラックスでは、はんだが良好に濡れ広がる効果が得られた。また、水溶液比抵抗が高く保たれ信頼性を向上させる効果が得られた。さらに、加工性が良好となる効果が得られた。
【００７６】
これらの効果は、他の樹脂、活性剤として他の有機酸、アミン、アミンハロゲン化水素酸塩、有機ハロゲン化合物を本発明で規定される範囲内で含むことでも阻害されなかった。また、ロジン、溶剤、添加剤を本発明で規定される範囲内で含むことでも阻害されなかった。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、
ロジンを３０ｗｔ％以上９９ｗｔ％以下含む
ことを特徴とするはんだ付け用樹脂組成物。
【請求項２】
さらに有機酸を０ｗｔ％以上４ｗｔ％以下含む
ことを特徴とする請求項１に記載のはんだ付け用樹脂組成物。
【請求項３】
さらにアミンを０ｗｔ％以上２ｗｔ％以下含む
ことを特徴とする請求項１または請求項２に記載のはんだ付け用樹脂組成物。
【請求項４】
さらに有機ハロゲン化合物を０ｗｔ％以上５ｗｔ％以下含む
ことを特徴とする請求項１〜請求項３の何れか１項に記載のはんだ付け用樹脂組成物。
【請求項５】
さらにアミンハロゲン化水素酸塩を０ｗｔ％以上１ｗｔ％以下含む
ことを特徴とする請求項１〜請求項４の何れか１項に記載のはんだ付け用樹脂組成物。
【請求項６】
さらに溶剤を０ｗｔ％以上１３ｗｔ％以下含む
ことを特徴とする請求項１〜請求項５の何れか１項に記載のはんだ付け用樹脂組成物。
【請求項７】
さらに消泡剤を０ｗｔ％以上３ｗｔ％以下含む
ことを特徴とする請求項１〜請求項６の何れか１項に記載のはんだ付け用樹脂組成物。
【請求項８】
さらにシリコーンオイルを０ｗｔ％以上５ｗｔ％以下含む
ことを特徴とする請求項１〜請求項７の何れか１項に記載のはんだ付け用樹脂組成物。
【請求項９】
さらに有機リン化合物を０ｗｔ％以上１０ｗｔ％以下含む
ことを特徴とする請求項１〜請求項８の何れか１項に記載のはんだ付け用樹脂組成物。
【請求項１０】
さらに他の樹脂を０ｗｔ％以上４０ｗｔ％以下含む
ことを特徴とする請求項１〜請求項９の何れか１項に記載のはんだ付け用樹脂組成物。
【請求項１１】
請求項１〜請求項１０の何れか１項に記載のはんだ付け用樹脂組成物が線状のはんだに充填された
ことを特徴とするやに入りはんだ。
【請求項１２】
請求項１〜請求項１０の何れか１項に記載のはんだ付け用樹脂組成物ではんだを被覆した
ことを特徴とするフラックスコートはんだ。
【請求項１３】
請求項１〜請求項１０の何れか１項に記載のはんだ付け用樹脂組成物と溶剤からなる
ことを特徴とする液状フラックス。
【手続補正３】
【補正対象書類名】明細書
【補正対象項目名】０００１
【補正方法】変更
【補正の内容】
【０００１】
本発明は、はんだ付け用樹脂組成物、このはんだ付け用樹脂組成物を用いたやに入りはんだ、フラックスコートはんだ及び液状フラックスに関する。
【手続補正４】
【補正対象書類名】明細書
【補正対象項目名】０００８
【補正方法】変更
【補正の内容】
【０００８】
本発明は、このような課題を解決するためなされたもので、濡れ広がり性が向上し、さらに、信頼性、加工性に優れたはんだ付け用樹脂組成物、このはんだ付け用樹脂組成物を使用したやに入りはんだ、フラックスコートハンダ及び液状フラックスを提供することを目的とする。
【手続補正５】
【補正対象書類名】明細書
【補正対象項目名】００１０
【補正方法】変更
【補正の内容】
【００１０】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含むはんだ付け用樹脂組成物である。
【手続補正６】
【補正対象書類名】明細書
【補正対象項目名】００１２
【補正方法】変更
【補正の内容】
【００１２】
また、本発明は、上述したはんだ付け用樹脂組成物が線状のはんだに充填されたやに入りはんだ、上述したはんだ付け用樹脂組成物ではんだを被覆したフラックスコートはんだ、上述したはんだ付け用樹脂組成物と溶剤からなる液状フラックスである。
【手続補正７】
【補正対象書類名】明細書
【補正対象項目名】００１４
【補正方法】変更
【補正の内容】
【００１４】
＜本実施の形態のはんだ付け用樹脂組成物の一例＞
本実施の形態のはんだ付け用樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含む。
【手続補正８】
【補正対象書類名】明細書
【補正対象項目名】００１７
【補正方法】変更
【補正の内容】
【００１７】
一方、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の量が多いと、常温時のはんだ付け用樹脂組成物が液体となる。常温時に液体であるはんだ付け用樹脂組成物は、やに入りはんだで使用する用途には不適格となる場合がある。
【手続補正９】
【補正対象書類名】明細書
【補正対象項目名】００１８
【補正方法】変更
【補正の内容】
【００１８】
そこで、本実施の形態のはんだ付け用樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下含む。
【手続補正１０】
【補正対象書類名】明細書
【補正対象項目名】００１９
【補正方法】変更
【補正の内容】
【００１９】
本実施の形態のはんだ付け用樹脂組成物は、ロジンを３０ｗｔ％以上９９ｗｔ％以下含む。さらに他の樹脂を０ｗｔ％以上４０ｗｔ％以下含んでも良い。また、本実施の形態のはんだ付け用樹脂組成物は、活性剤として、さらに他の有機酸を０ｗｔ％以上４ｗｔ％以下、アミンを０ｗｔ％以上２ｗｔ％以下、有機ハロゲン化合物を０ｗｔ％以上５ｗｔ％以下、アミンハロゲン化水素酸塩を０ｗｔ％以上１ｗｔ％以下含む。
【手続補正１１】
【補正対象書類名】明細書
【補正対象項目名】００２０
【補正方法】変更
【補正の内容】
【００２０】
本実施の形態のはんだ付け用樹脂組成物は、さらに溶剤を０ｗｔ％以上１３ｗｔ％以下含む。また、本実施の形態のはんだ付け用樹脂組成物は、添加剤として、さらに消泡剤を０ｗｔ％以上３ｗｔ％以下、シリコーンオイルを０ｗｔ％以上５ｗｔ％、有機リン化合物を０ｗｔ％以上１０ｗｔ％以下含む。なお、添加剤として他の溶剤、界面活性剤、酸化防止剤の１種以上を含んでも良い。
【手続補正１２】
【補正対象書類名】明細書
【補正対象項目名】００３２
【補正方法】変更
【補正の内容】
【００３２】
＜本実施の形態のやに入りはんだの構成例＞
本実施の形態のやに入りはんだは、上述したはんだ付け用樹脂組成物が充填された線状のはんだである。やに入りはんだに使用されるはんだ付け用樹脂組成物は、はんだを線状に加工する工程で流れ出さないように常温で固形であること、あるいは流れ出さないような所定の高粘度であることが求められる。なお、やに入りはんだで使用される場合にはんだ付け用樹脂組成物に求められる粘度は、例えば３５００Ｐａ・ｓ以上である。
【手続補正１３】
【補正対象書類名】明細書
【補正対象項目名】００３４
【補正方法】変更
【補正の内容】
【００３４】
＜本実施の形態のフラックスコートはんだの構成例＞
本実施の形態のフラックスコートはんだは、上述したはんだ付け用樹脂組成物で被覆されたはんだである。はんだは、ボールと称す球状、カラム、ペレット等と称す円柱等の柱状の形状である。はんだを被覆した状態のはんだ付け用樹脂組成物は、常温でははんだの表面に付着した固形である。
【手続補正１４】
【補正対象書類名】明細書
【補正対象項目名】００３６
【補正方法】変更
【補正の内容】
【００３６】
＜本実施の形態の液状フラックスの構成例＞
本実施の形態の液状フラックスは、上述したはんだ付け用樹脂組成物を溶剤で希釈したものであり、液体の様態で使用する用途に適用される。液状フラックスは、フラックスの全量を１００とした場合、はんだ付け用樹脂組成物を１ｗｔ％以上２５ｗｔ％以下、溶剤を７５ｗｔ％以上９９ｗｔ％含む。液状フラックスで使用される溶剤は、イソプロピルアルコールであることが好ましい。
【手続補正１５】
【補正対象書類名】明細書
【補正対象項目名】００３７
【補正方法】変更
【補正の内容】
【００３７】
＜本実施の形態のはんだ付け用樹脂組成物、やに入りはんだ、フラックスコートはんだ、及び液状フラックスの作用効果例＞
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含むはんだ付け用樹脂組成物は、常温で固形または所定の粘性を持つ様態となる。また、はんだの融点を超える温度までの加熱でロジンの粘性が低下して流れ、かつ、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の揮発が抑制されて金属酸化物に対する活性を持つ。
【手続補正１６】
【補正対象書類名】明細書
【補正対象項目名】００３８
【補正方法】変更
【補正の内容】
【００３８】
これにより、本実施の形態のはんだ付け用樹脂組成物は、やに入りはんだ、フラックスコートはんだに使用して、金属酸化物を除去するための必要な高い活性を得ることができる。また、本実施の形態のはんだ付け用樹脂組成物は、溶剤で希釈すれば、液体で使用する用途に適用して、金属酸化物を除去するための必要な高い活性を得ることができる。
【手続補正１７】
【補正対象書類名】明細書
【補正対象項目名】００３９
【補正方法】変更
【補正の内容】
【００３９】
以下の表１、表２に示す組成で実施例と比較例のはんだ付け用樹脂組成物を調合し、はんだの濡れ広がり性、水溶液比抵抗、加工性について検証した。なお、表１、表２における組成率は、はんだ付け用樹脂組成物の全量を１００とした場合のｗｔ（重量）％である。
【手続補正１８】
【補正対象書類名】明細書
【補正対象項目名】００４０
【補正方法】変更
【補正の内容】
【００４０】
＜はんだの濡れ広がり性の評価＞
（１）検証方法
はんだの濡れ広がり性の評価は、実施例、比較例のはんだ付け用樹脂組成物を使用したやに入りはんだを試料として用意した。はんだは、Ｓｎ−３Ａｇ−０．５Ｃｕと表記される組成であり、Ａｇを３．０ｗｔ％、Ｃｕを０．５ｗｔ％含み、残部がＳｎである。やに入りはんだの直径はφ０．８ｍｍ、やに入りはんだの全量を１００とした場合、はんだが９７ｗｔ％、はんだ付け用樹脂組成物が３ｗｔ％である。このやに入りハンダを使用し、ＪＩＳ  ３１９７  ８．３．１．１に準拠して濡れ広がり率を算出した。
【手続補正１９】
【補正対象書類名】明細書
【補正対象項目名】００４２
【補正方法】変更
【補正の内容】
【００４２】
＜水溶液比抵抗の評価＞
（１）検証方法
水溶液比抵抗の評価は、実施例、比較例のはんだ付け用樹脂組成物をイソプロピルアルコールで希釈して液状の試料とした。試料の全量を１００とした場合、はんだ付け用樹脂組成物が２５ｗｔ％、イソプロピルアルコールが７５ｗｔ％である。各試料を用いて、ＪＩＳ  ３１９７  ８．１．１に準拠して水溶液比抵抗を測定した。
【手続補正２０】
【補正対象書類名】明細書
【補正対象項目名】００４３
【補正方法】変更
【補正の内容】
【００４３】
ここで、水溶液比抵抗が低いということは、はんだ付け用樹脂組成物中のイオン性物質の量が多いことを示す。はんだ付け用樹脂組成物を使用したやに入りはんだ等で金属を接合した場合、はんだ付け用樹脂組成物が接合箇所に残渣として残る。この残渣中のイオン性物質の量が多いと、吸湿性が高くなり、接合された金属の腐食につながることで信頼性が低下する。よって、水溶液比抵抗が高いことが要求される。
【手続補正２１】
【補正対象書類名】明細書
【補正対象項目名】００４５
【補正方法】変更
【補正の内容】
【００４５】
＜加工性の評価＞
（１）検証方法
実施例、比較例のはんだ付け用樹脂組成物を試料とし、２５℃における状態を観察して、固形及び液体のいずれであるかを判定した。
【手続補正２２】
【補正対象書類名】明細書
【補正対象項目名】００７５
【補正方法】変更
【補正の内容】
【００７５】
以上のことから、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上４０ｗｔ％以下、ロジンを３０ｗｔ％以上９９ｗｔ％以下含むはんだ付け用樹脂組成物、このはんだ付け用樹脂組成物を使用したやに入りはんだ、フラックスコートはんだ及びこのはんだ付け用樹脂組成物を溶剤で希釈した液状フラックスでは、はんだが良好に濡れ広がる効果が得られた。また、水溶液比抵抗が高く保たれ信頼性を向上させる効果が得られた。さらに、加工性が良好となる効果が得られた。